(57)【要約】【課題】医用磁性粒子として好適な、サイズ均一性に優れ、且つ安全性の高い磁性粒子及びその製造方法を提供する。【解決手段】磁性体と生分解性高分子を含有する磁性粒子であって、前記磁性粒子の平均粒子径が１０ｎｍ以上１０００ｎｍ以下である磁性粒子。（１）生分解性高分子、磁性体及び溶剤１から混合液を調製する工程、（２）前記混合液と溶剤２を混合してエマルションを調製する工程、（３）前記エマルションから溶剤１を抽出除去する工程とを有する磁性粒子の製造方法。【選択図】なし【特許請求の範囲】
【請求項１】
磁性体と生分解性高分子を含有する磁性粒子であって、前記磁性粒子の平均粒子径が１０ｎｍ以上１０００ｎｍ以下であることを特徴とする磁性粒子。
【請求項２】
前記磁性粒子の分散度指数が１．５以下であることを特徴とする請求項１記載の磁性粒子。
【請求項３】
前記磁性体が金属原子を含有する磁性体超微粒子であることを特徴とする請求項１または２記載の磁性粒子。
【請求項４】
前記磁性体超微粒子が金属酸化物であることを特徴とする請求項１乃至３のいずれかの項に記載の磁性粒子。
【請求項５】
前記金属酸化物がマグネタイトであることを特徴とする請求項１乃至４のいずれかの項に記載の磁性粒子。
【請求項６】
前記マグネタイトの平均粒子径が５０ｎｍ以下であることを特徴とする請求項１乃至５のいずれかの項に記載の磁性粒子。
【請求項７】
前記生分解性高分子が脂肪族ポリエステルであることを特徴とする請求項１乃至６のいずれかの項に記載の磁性粒子。
【請求項８】
前記脂肪族ポリエステルが、乳酸、ヒドロキシアルカン酸またはグリコール酸の単独重合体、或いは乳酸、ヒドロキシアルカン酸およびグリコール酸の中の２種類以上から構成される共重合体であることを特徴とする請求項１乃至７のいずれかの項に記載の磁性粒子。
【請求項９】
前記磁性粒子の表面に、非特異吸着を抑制するブロッキング剤を有することを特徴とする請求項１乃至８のいずれかの項に記載の磁性粒子。
【請求項１０】
前記ブロッキング剤がペプチド結合を有する化合物であることを特徴とするであることを特徴とする請求項１乃至９のいずれかの項に記載の磁性粒子。
【請求項１１】
前記ペプチド結合を有する化合物がタンパク質であることを特徴とするであることを特徴とする請求項１乃至１０のいずれかの項に記載の磁性粒子。
【請求項１２】
平均粒子径が１０ｎｍ以上１０００ｎｍ以下で、且つ分散度指数が１．５以下である磁性粒子の製造方法であって、（１）生分解性高分子、磁性体及び溶剤１から混合液を調製する工程、（２）前記混合液と溶剤２を混合してエマルションを調製する工程、（３）前記エマルションから溶剤１を抽出除去する工程とを有することを特徴とする磁性粒子の製造方法。
【請求項１３】
前記混合液の粘度が２０ｍＰａ・ｓ以下であることを特徴とする請求項１２記載の磁性粒子の製造方法。
【請求項１４】
前記生分解性高分子が、溶剤１に可溶で、且つ溶剤２に難溶であり、溶剤１と溶剤２が実質的に混和しないことを特徴とする請求項１２または１３記載の磁性粒子の製造方法。
【請求項１５】
前記溶剤１および溶剤２の少なくとも一方に分散剤が含有されることを特徴とする請求項１２乃至１４のいずれかの項に記載の磁性粒子の製造方法。
【請求項１６】
前記混合液と溶剤２を２段階の乳化操作により混合してエマルションを調製することを特徴とする請求項１２乃至１５のいずれかの項に記載の磁性粒子の製造方法。
【発明の詳細な説明】
【技術分野】
【０００１】
本発明は磁性粒子及びその製造方法に関し、詳しくは医薬、診断薬の分野、特にＭＲＩ造影剤やＤＤＳキャリアとして有用な医用磁性粒子及びその製造方法に関するものである。
【背景技術】
【０００２】
磁性粒子には、多種多用な用途が期待されており、特に医薬、診断薬等、医療・診断分野における基剤（以下、医用磁性粒子と呼ぶ）としての用途に注目が集められている。
これまで主要に開発されてきた医用磁性粒子は、生体外での用途が中心であり、生体内に供されるものは報告例が少ない。しかしながら、近年の医療・診断分野の情勢を鑑みるに、今後は生体内での用途を念頭においた医用磁性粒子を設計開発する必要性がますます増加してくるものと推測される。
【０００３】
その一例として、医用磁性粒子をＭＲＩ造影剤や磁気ハイパーサーミア、ＤＤＳキャリアなどに適用しようという検討が近年盛んに行われはじめている。
しかしながら、医用磁性粒子を生体内に安全に投与し、ＭＲＩ造影剤や磁気ハイパーサーミア、ＤＤＳキャリアとして有効に効果を発揮させるためには、生体に対する毒性や、安定性、患部への標的指向性付与など、種々の点に配慮した製剤化が必要である。
【０００４】
例えば、医用磁性粒子を構成する材料は、生体毒性や生体適合性の観点から厳しく制約されるため、医用磁性粒子の開発を一層困難にしている。
生体毒性の点から考えると、アレルギー性や発ガン性、内分泌かく乱など生体機能を害する可能性が極めて小さい材料であることが必須である。さらに、医用磁性粒子としての機能を発揮し終えた以後は、生体外に代謝される材料であることが好ましい。
【０００５】
また、生体適合性の点から考えると、医療磁性粒子は生体にとって異物であるため、例えば、血小板の凝集を引き起こして、生体に悪影響を与えるなどの懸念もある。
非特許文献１では、脂質二重膜より構成されるリポソームに、マグネタイト微粒子を内包したマグネトリポソームのＭＲＩ造影効果について報告している。脂質二重膜は生体由来物質であり、マグネタイトは従来公知の生体適合性に優れた常磁性体であることから、マグネトリポソームは生体に対して低毒性という点で、医用磁性粒子の有力な候補である。しかしながら、リポソーム特有の会合力の弱さから、生体内での長期安定性について課題が残されている。
【０００６】
一方、特許文献１では、生分解性高分子の一種であるポリ乳酸とマグネタイトを混練することにより得られる粒状物質について報告している。しかしながらこの粒状物質は、平均粒子径が５μｍから２ｍｍと比較的大きいため、ＭＲＩ造影剤やＤＤＳキャリアに適用することは困難である。
【０００７】
また、上記した何れの医用磁性粒子においても、患部に対する標的指向性を付与するためには、別途有機化学的な手法によってプローブ等を導入する必要があると推察される。しかしながら、このような有機化学的な手法を講じることは、新たな生体毒性を生じる恐れもあるため好ましくない。
【特許文献１】特公平０６−０２６５９４号公報
【非特許文献１】Ｊｏｕｒｎａｌ  ｏｆ  Ｃｈｅｍｉｃａｌ  Ｅｎｇｉｎｅｅｒｉｎｇ  ｏｆ  Ｊａｐａｎ，３４  （１），６６から７２頁（２００１年）
【発明の開示】
【発明が解決しようとする課題】
【０００８】
以上のような理由から、安定性と患部への標的指向性を備え、且つ生体に対して低毒性である医用磁性粒子の開発が求められていた。
本発明は、この様な背景技術に鑑みてなされたものであり、サイズ均一性に優れ、且つ安全性の高い磁性粒子及びその製造方法を提供するものである。
【課題を解決するための手段】
【０００９】
本発明者等は、上記課題を解決するために鋭意研究を重ねた結果、磁性体と生分解性高分子から構成されるナノメートルサイズの磁性粒子、及びその製造方法を見出し、本発明に至った。
【００１０】
上記の課題を解決する磁性粒子は、磁性体と生分解性高分子を含有する磁性粒子であって、前記磁性粒子の平均粒子径が１０ｎｍ以上１０００ｎｍ以下であることを特徴とする。
【００１１】
上記の課題を解決する磁性粒子の製造方法は、平均粒子径が１０ｎｍ以上１０００ｎｍ以下で、且つ分散度指数が１．５以下である磁性粒子の製造方法であって、（１）生分解性高分子、磁性体及び溶剤１から混合液を調製する工程、（２）前記混合液と溶剤２を混合してエマルションを調製する工程、（３）前記エマルションから溶剤１を抽出除去する工程とを有することを特徴とする。
【発明の効果】
【００１２】
本発明によれば、サイズ均一性に優れ、且つ安全性の高い磁性粒子及びその製造方法を提供することができる。また、本発明によれば、ＭＲＩ造影剤や磁気ハイパーサーミア、ＤＤＳキャリアとして利用可能な、生体に対する低毒性、安全性、癌組織への標的指向性を備えた医用磁性粒子を提供することができる。
【発明を実施するための最良の形態】
【００１３】
以下、本発明について詳細に説明する。
本発明における磁性粒子は、磁性体と生分解性高分子から構成される磁性粒子であって、前記磁性粒子の平均粒子径が１０ｎｍから１０００ｎｍであることを特徴とする。
【００１４】
本発明では、上記の磁性粒子を、ＭＲＩ造影剤（磁性粒子は、核磁気共鳴における緩和時間を速めることによりＭＲＩ画像を鮮明化する）や磁気ハイパーサーミア（磁性粒子が電磁波によって発熱する性質を利用して患部の局部加熱治療に用いる）、ＤＤＳキャリア（薬剤を内包した磁性粒子を磁気的操作によって生体内の任意部位に輸送する）として利用可能な、生体に対する低毒性、安全性、癌組織への標的指向性を備えた医用磁性粒子として適用することを目的としている。
【００１５】
本発明における生分解性高分子としては、本発明の目的を達成可能な生分解性高分子であればいかなる物質も適用可能であるが、例えばポリエステル［例えばα−ヒドロキシ酸類（例えば、グリコール酸、乳酸、ヒドロキシアルカン酸、２−ヒドロキシ酪酸、２−ヒドロキシ吉草酸、２−ヒドロキシ−３−メチル酪酸、２−ヒドロキシカプロン酸、２−ヒドロキシイソカプロン酸、２−ヒドロキシカプリル酸等）、α−ヒドロキシ酸の環状二量体類（例えば、グリコリド、ラクチド等）、ヒドロキシジカルボン酸類（例えば、リンゴ酸）、ヒドロキシトリカルボン酸（例えば、クエン酸）等の単独重合体（例えば、ポリ乳酸、ポリグリコール酸、ポリヒドロキシアルカン酸等）またはこれらの２種以上の共重合体（例えば、乳酸／グリコール酸共重合体，２−ヒドロキシ酪酸／グリコール酸共重合体等）、あるいはこれら単独重合体および／または共重合体の混合物（例、乳酸重合体と２−ヒドロキシ酪酸／グリコール酸共重合体との混合物等）］、ポリグリコシド（例えば、ヒアルロン酸、アルギン酸、コンドロイチン硫酸、キチン、キトサン、酸化セルロース等）、ポリアミノ酸（例えば、ポリ−Ｌ−グルタミン酸，ポリ−Ｌ−アラニン，ポリ−γ−メチル−Ｌ−グルタミン酸等）等を用いることができる。
【００１６】
これらの中ではポリエステルが好ましく、特に、脂肪族ポリエステルが好ましい。脂肪族ポリエステルの中でα−ヒドロキシモノカルボン酸類（例えば、グリコール酸、乳酸、ヒドロキシアルカン酸等）、α−ヒドロキシジカルボン酸類（例えば、リンゴ酸）、α−ヒドロキシトリカルボン酸（例えば、クエン酸）等のα−ヒドロキシカルボン酸類の１種以上から合成され、遊離の末端カルボキシル基を有する重合体、共重合体、またはこれらの混合物などを用いることが、低毒性、生分解性、及び生体適合性の点で好適である。共重合体の場合、モノマーの結合様式としては、ランダム、ブロックあるいはグラフト結合のいずれでもよい。また、前記α−ヒドロキシモノカルボン酸類、α−ヒドロキシジカルボン酸類、α−ヒドロキシトリカルボン酸類が分子内に光学活性中心を有する場合、Ｄ−、Ｌ−、ＤＬ−体のいずれも適用することができる。
【００１７】
本発明における磁性体としては、本発明の目的を達成できる範囲においていかなる磁性体を適用することも可能であるが、その中でも金属原子を含有する磁性体超微粒子を用いることが好ましい。このような磁性体超微粒子の具体的な例として、酸化ガドリニウム、マグネタイト、マグヘマタイト、ＭｎＺｎフェライト、ＮｉＺｎフェライト、Ｙｆｅガーネット、ＧａＦｅガーネット、Ｂａフェライト、Ｓｒフェライト等の各種フェライト、鉄、マンガン、コバルト、ニッケル、クロム、ガドリニウム等の金属、鉄、マンガン、コバルト、ニッケル、ガドリニウム等の合金等を用いることができる。さらに好ましくは、生体適合性に優れるマグネタイトやマグヘマタイトを用いることが好適である。さらにこのような磁性体は、チタンカップリング剤、シランカップリング剤もしくは高級脂肪酸等の公知の疎水化処理剤により処理されたものであったもよい。
【００１８】
なお、磁性体超微粒子の超微粒子とは、サブミクロンオーダー以下のサイズを有する微粒子を表す。
本発明における磁性粒子は、生分解性高分子と磁性体から構成されることを特徴とし、磁性粒子中に含有される磁性体の含有量は、本発明の目的を達成できる範囲において制約はないが、好ましくは１質量％以上８０質量％以下、より好ましくは５１質量％以上７０質量％以下、さらには１０１質量％以上６０質量％以下である場合に特に好適に用いることが可能である。磁性粒子中に含有される磁性体の含有量が１質量％より少ない場合には、磁性体としての機能を発揮することができず、８０質量％よりも多い場合には、生分解性高分子の機能を発揮することができないため好ましくない。
【００１９】
さらに、本発明における磁性粒子に含有される磁性体は、本発明の目的を達成できる範囲においていかなる平均粒子径の磁性粒子を用いることも可能である。磁性体の最適な平均粒子径は、磁性粒子の使用目的により異なるが、以下で説明するようなＥＰＲ効果を利用した癌細胞へのパッシブターゲティングを目的とする磁性粒子である場合には、磁性粒子に均一な性質を付与するために、５０ｎｍ以下であることが好ましい。平均粒子径は、より好ましくは、４０ｎｍ以下、さらに好ましくは３０ｎｍ以下、２０ｎｍ以下である場合に特に好適である。ただし、磁性体の平均粒子径が１ｎｍ以下である場合には、外部交流磁場の印加による発熱効率が小さいため、磁気ハイパーサーミアとして適用することは難しい。また、磁性粒子に含有される磁性体は、生分解性高分子をバインダーとして均一に分散しているのが好ましい。
【００２０】
本発明における磁性粒子は、本発明の目的を達成できる範囲においていかなる平均粒子径の磁性粒子を用いることも可能であるが、磁性粒子の平均粒子径は１０００ｎｍ以下であることが好ましい。１０００ｎｍ大きい微粒子は、例えば血液中に浮遊するどん食細胞にどん食されやすいサイズであるため、細胞デリバリーを目的とするＤＤＳキャリアとして好適に用いることができる。さらに、腸管粘膜から生体内に吸収させるタイプのＤＤＳキャリアとして本発明の磁性粒子を適用する場合には、その平均粒子径が２００ｎｍ以下であれば良く、好ましくは１５０ｎｍ以下、さらに１００ｎｍ以下であればより好適である。また、本発明における磁性粒子を癌細胞に特異的に作用するＭＲＩ造影剤、磁気ハイパーサーミア、ＤＤＳキャリア等の医用磁性粒子として適用する場合には、その平均粒子径が１００ｎｍ以下、好ましくは８０ｎｍ以下、さらに５０ｎｍ程度であればより好適である。一般に生体内に固形癌が発生した場合、固形癌が生体内で維持、成長するためには、癌細胞に栄養や酸素を補給するための腫瘍新生血管が形成されることが知られている。この腫瘍新生血管は脆弱で透過性が亢進しているため、１００ｎｍ以下の粒子状物質、好ましくは８０ｎｍ以下、さらに５０ｎｍ程度の粒状物質が、パッシブに腫瘍間質に集積する。このような現象をＥＰＲ効果といい、本発明の磁性粒子は、ＥＰＲ効果を利用することによって、癌細胞へのパッシブターゲティングが可能となる。
【００２１】
また、ＥＰＲ効果を利用した癌細胞へのパッシブターゲティングを考える場合、磁性粒子の単分散性は極めて重要な物性である。本発明における磁性粒子は、数平均粒子径（Ｄｎ）と重量平均粒子径（Ｄｗ）から算出される分散度指数（Ｄｗ／Ｄｎ）が、１．５以下であり、好ましくは１．３以下、さらに１．２以下である場合に好適である。分散度指数が１．５を超えると、医用磁性粒子としての特性にバラツキが生じるため好ましくない。
【００２２】
さらに本発明における磁性粒子は真球性が高く、平均アスペクト比（長径／短径）は１以上１．５以下であり、より好ましくは１以上１．２以下である。このような真球状の磁性粒子は、生体内に投与した場合に、例えば血管中で滞留することなく癌細胞にパッシブターゲティングすることができる。
【００２３】
本発明における磁性粒子は、その表面に非特異吸着を抑制するブロッキング剤を吸着、あるいは結合させた磁性粒子であっても良い。非特異吸着とは、例えば磁性粒子を生体内に投与した場合に、意図しない生体物質が磁性粒子表面に吸着する現象で、過剰免疫反応や血小板凝集など、好ましくない生体反応を引き起こす原因となる可能性がある。ブロッキング剤とは、このような好ましくない生体反応を防止する目的で使用され、そのような目的を達成可能な範囲において、本発明では、いかなる物質も適用することが可能である。ブロッキング剤の具体的な例として、ポリエチレングリコールまたはポリエチレングリコール誘導体など生体適合性に優れる親水性高分子や、多糖類、脂質、ペプチド結合を有する化合物などがあげられる。中でもペプチド結合を有する化合物、特にタンパク質等のポリペプチド、好ましくは、アルブミン（血清アルブミン、オバルブミン、コナルブミン、ラクトアルブミンなど）や乳蛋白質（カゼイン、カゼイン分解物、脱脂乳など）等は、生体由来物質のため生体に対して低毒性であり、好適に用いることができる。
【００２４】
本発明の磁性粒子の製造方法は、磁性粒子の製造方法であって、（１）生分解性高分子、磁性体、及び溶剤１から混合液を調製する工程、（２）前記混合液と溶剤２を混合して第１のエマルションを調製する工程、（３）前記第１のエマルションを破砕して第２のエマルションを調製する工程、（４）前記エマルションから溶剤１を抽出除去する工程、とを有し、前記第２のエマルションの平均粒子径が５０ｎｍから５０００ｎｍ、且つ分散度指数が１．５以下であることを特徴とする。
【００２５】
本発明における溶剤１は、本発明に用いる生分解性高分子と相溶性のある溶剤で、且つ、水と実質的に混和しない溶剤であればいかなる溶剤も適用することが可能である。好ましくは、水に対する溶解度が常温（２０℃）で３質量％以下の有機溶剤である。このような溶剤の例として、ハロゲン化炭化水素（ジクロロメタン、クロロホルム、クロロエタン、ジクロロエタン、トリクロロエタン、四塩化炭素等）、ケトン類（例、アセトン、メチルエチルケトン、メチルイソブチルケトン等）、エーテル類（テトラヒドロフラン、エチルエーテル、イソブチルエーテル等）、エステル類（酢酸エチル、酢酸ブチル等）、芳香族炭化水素（ベンゼン、トルエン、キシレン等）等が挙げられ、これらを単独で用いても良いし、あるいは２種類以上適宜の割合で混合して用いることもできる。溶剤１として特に、ハロゲン化炭化水素、芳香族炭化水素が好適である。
【００２６】
本発明における溶剤２は、溶剤１と実質的に混和しない溶剤であり、好ましくは溶剤１に対する溶解度が常温（２０℃）で３質量％以下である。このような溶剤の例として水、あるいは水溶液が好適である。
【００２７】
本発明における磁性粒子の製造工程において、生分解性高分子、磁性体、溶剤１より構成される混合液と、溶剤２から、１ピークの粒子径分布を有し、その平均粒子径が２０ｎｍ以上５０００ｎｍ以下、且つ分散度指数が１．５以下であるエマルションを、中間状態として経ることが必須要件である。このようなエマルションは、以下のような工程により製造することができる。ただし、本発明における磁性粒子の製造方法は、以下の工程に限定されるものではなく、本発明を実施可能な範囲において、いかなる方法も実施可能である。
【００２８】
本発明における磁性粒子の製造工程において、生分解性高分子、磁性体、溶剤１より構成される混合液と、溶剤２を混合し、次いで乳化操作を行うことで第１のエマルションを調製する。
【００２９】
第１のエマルションは、前記混合液を分散質、溶剤２を分散媒とする多分散エマルションで、例えば、断続振とう法、プロペラ型攪拌機、タービン型攪拌機糖のミキサーを利用する攪拌法、コロイドミル法、ホモジナイザー法、超音波照射法等の従来公知の乳化方法によって調製することができる。
【００３０】
次に、第１のエマルションに更なる乳化操作を加えることにより、第２のエマルションを調製する。第２のエマルションは１ピークの粒子径分布を有し、その平均粒子径が２０ｎｍ以上５０００ｎｍ以下、且つ分散度指数が１．５以下である単分散に優れたエマルションであることが必須である。中間状態として第２のエマルションを経由することによってはじめて、単分散性に優れる磁性粒子を製造することが可能となる。第２のエマルションは、従来公知の乳化方法によって調製することができるが、特にホモジナイザー法、超音波照射法が好適である。
【００３１】
本発明において、第１のエマルションを調製する工程と、第２のエマルションを調製する工程を、一度の乳化操作によって行うことも可能であるが、２段階の乳化操作を経る場合に、単分散性に優れる磁性粒子が得られやすい。また、本発明を効果的に実施可能な範囲において、２段階以上の多段階の乳化操作を行うことも可能である。
【００３２】
ここで、第２のエマルションを調製するためには、前記混合液の２５℃における粘度が、２０ｍＰａ・ｓ以下であることが好ましい。これより高粘度である場合には、公知の手法では、ミニエマルションを中間状態として形成させることが困難であることを実験により確認している。より好ましくは、１５ｍＰａ・ｓ以下、さらに１０ｍＰａ・ｓ以下である場合に、より好適に本発明を実施することが可能である。
【００３３】
本発明における溶液、あるいは混合液の粘度は、従来公知の手法によって評価することができるが、例えば、ＴＯＫＩ．ＳＡＮＧＹＯ  ＣＯ．，ＬＴＤ．製のＶＩＳＣＯＭＥＴＥＲ．  ＣＯＮＴＲＯＬＬＥＲ  ＲＣ−１００等の既存の粘度計によって測定することができる。
【００３４】
第２のエマルションから溶剤１を除去する方法は、公知の方法に従って行うことができる。例えば、プロペラ型攪拌機あるいはマグネチックスターラー等で攪拌しながら常圧、もしくは徐々に減圧して溶剤１を蒸発除去する方法、ロータリーエバポレータ―等を用いて、真空度、温度を調節しながら溶剤１を蒸発除去する方法、溶剤１と溶剤２のいずれにも可溶な溶剤を添加することによって、溶剤１を抽出除去する方法等が挙げられる。
【００３５】
本発明において、第１のエマルション、あるいは第２のエマルションを調製する工程において、溶剤１、溶剤２のいずれか、あるいはその両方に分散剤を加えてもよく、その例としては、アニオン界面活性剤（例、オレイン酸ナトリウム、ステアリン酸ナトリウム、ラウリル硫酸ナトリウム等）、非イオン性界面活性剤〔ポリオキシエチレンソルビタン脂肪酸エステル（Ｔｗｅｅｎ  ８０，Ｔｗｅｅｎ  ６０，アトラスパウダー社製，米国）、ポリオキシエチレンヒマシ油誘導体（ＨＣＯ−７０，ＨＣＯ−６０，ＨＣＯ−５０，日光ケミカルズ社製）等〕、あるいはポリビニルピロリドン、ポリビニルアルコール、カルボキシメチルセルロース、レシチン、ゼラチン、ヒアルロン酸それらの誘導体等が挙げられ、これらの中の一種類か、いくつかを組み合わせて使用しても良い。分散剤の濃度は、本発明を実施可能な範囲において限定されないが、約０．０１質量％以上２０質量％以下、好ましくは、約０．０５質量％以上１０質量％以下の範囲が好適である。
【００３６】
本発明における磁性粒子、磁性体、及びエマルションの平均粒子径は、従来公知の手法によって評価することができる。媒体中に分散している磁性粒子、磁性体、及びエマルションの平均粒子径は、動的光散乱法によって測定することが好ましい。動的光散乱法による粒径測定装置の例としては、大塚電子（株）のＤＬＳ８０００等の装置がある。また、磁性粒子のアスペクト比や、磁性粒子中に含有される磁性体の分散状態を評価する場合には、透過型電子顕微鏡を用いる。なお、本発明における平均粒子径とは、媒体に分散している磁性粒子、磁性体、及びエマルションの平均粒子径を意味する。
【実施例】
【００３７】
以下、実施例により本発明を詳細に説明するが、本発明はこれらの実施例に限定されない。
実施例１
磁性粒子１の作製
（ａ）マグネタイト超微粒子の作製
ＦｅＣｌ3とＦｅＣｌ2を水に溶解させて溶解液とした。この溶解液に、激しく攪拌しながら、アンモニア水を加えてマネタイトの懸濁液とした。この懸濁液にオレイン酸を加え、攪拌しながら、７０℃で１時間、１１０℃で１時間攪拌することでスラリーとしたスラリーを大量の水で洗浄し、次いで減圧乾燥することで粉末の疎水化マグネタイトとした。得られた疎水化マグネタイトをクロロホルムに分散し、ＤＬＳ８０００（大塚電子（株）製）にて評価したところ、平均粒子径１１ｎｍ、分散度指数１．３であることを確認した。
（ｂ）磁性粒子の作製
ポリヒドロキシアルカン酸の０．３ｇと疎水化マグネタイトの０．３ｇをクロロホルムの６ｇに秤量してクロロホルム混合液を調整した。一方、水にドデシル硫酸ナトリウム（ＳＤＳ）の０．６ｇを溶解させてＳＤＳ水溶液の２４ｇを調製した。クロロホルム混合液とＳＤＳ水溶液を混合して混合液とし、この混合液を、攪拌式ホモジナイザーにて１時間せん断することで第１のエマルションとした。
【００３８】
次に、第１のエマルションを、超音波式ホモジナイザーで４分間せん断することによって、第２のエマルションを調製した。第２のエマルションを、ＤＬＳ８０００（大塚電子（株）製）にて評価したところ、第２のエマルションの平均粒子径１８６ｎｍ、分散度指数１．３であることを確認した。
【００３９】
次に、第２のエマルションをエバポレータ―にて減圧することで、第２のエマルションからクロロホルムを抽出除去し、磁性粒子１を得た。磁性粒子１を、ＤＬＳ８０００（大塚電子（株）製）にて評価したところ、平均粒子径１２６ｎｍ、分散度指数１．２であることを確認した。また、磁性粒子１をＴＥＭ（透過型電子顕微鏡）により評価したところ、マグネタイトが分散状態で含有されていることを確認した。図１に磁性粒子１の粒子構造を表す透過型電子顕微鏡写真を示す。
【００４０】
実施例２
磁性粒子２の作製
ポリＬ乳酸の０．２ｇと、粉末の実施例１の疎水化マグネタイトの０．４ｇをクロロホルムの６ｇに秤量してクロロホルム混合液を調整した。一方、水にドデシル硫酸ナトリウム（ＳＤＳ）の０．５７ｇを溶解させてＳＤＳ水溶液の２４ｇを調製した。クロロホルム混合液とＳＤＳ水溶液を混合して混合液とし、この混合液を、攪拌式ホモジナイザーにて１時間せん断することで第１のエマルションとした。
【００４１】
次に、第１のエマルションを、超音波式ホモジナイザーで４分間せん断することによって、第２のエマルションを調製した。第２のエマルションを、ＤＬＳ８０００（大塚電子（株）製）にて評価したところ、第２のエマルションの平均粒子径１０２ｎｍ、分散度指数１．２であることを確認した。
【００４２】
次に、第２のエマルションに、攪拌しながら室温にてエタノールを少量ずつ滴下し、次いで、３０ｗｔ％エタノール水溶液、１０ｗｔ％エタノール水溶液、水の順で透析することによって、第２のエマルションからクロロホルムを抽出除去し、磁性粒子２を得た。磁性粒子２を、ＤＬＳ８０００（大塚電子（株）製）にて評価したところ、平均粒子径５２ｎｍ、分散度指数１．１であることを確認した。また、磁性粒子２をＴＥＭにより評価したところ、マグネタイトが分散状態で含有されていることを確認した。
【００４３】
実施例３
磁性粒子３の作製
乳酸−グリコール酸共重合体の０．４ｇと、実施例１の疎水化マグネタイトの０．２ｇをクロロホルムの０．６ｇに秤量してクロロホルム混合液を調整した。一方、水にドデシル硫酸ナトリウム（ＳＤＳ）の０．５７ｇを溶解させてＳＤＳ水溶液の２４ｇを調製した。クロロホルム混合液とＳＤＳ水溶液を混合して混合液とし、この混合液を、攪拌式ホモジナイザーにて１時間せん断することで第１のエマルションとした。
【００４４】
次に、第１のエマルションを、超音波式ホモジナイザーで４分間せん断することによって、第２のエマルションを調製した。第２のエマルションを、ＤＬＳ８０００（大塚電子（株）製）にて評価したところ、第２のエマルションの平均粒子径２０５ｎｍ、分散度指数１．２であることを確認した。
【００４５】
次に、第２のエマルションをエバポレータ―にて減圧することで、第２のエマルションからクロロホルムを抽出除去し、磁性粒子３を得た。磁性粒子３を、ＤＬＳ８０００（大塚電子（株）製）にて評価したところ、第２のエマルションの平均粒子径１５３ｎｍ、分散度指数１．２であることを確認した。また、磁性粒子３をＴＥＭにより評価したところ、マグネタイトが分散状態で含有されていることを確認した。
【００４６】
実施例４
磁性粒子４の作製
ＳＤＳ水溶液に分散させた磁性粒子２と、リン酸バッファー（ｐＨ７．４）にアルブミンを溶解させたアルブミン溶液を混合し、次いで、リン酸バッファーで透析することによって、磁性粒子１表面にアルブミンを吸着させ、磁性粒子４を作製した。磁性粒子４を遠心分離により沈降させ、上澄み液のアルブミン濃度を測定することによって、磁性粒子４にアルブミンが吸着していることを確認した。
【産業上の利用可能性】
【００４７】
本発明の磁性粒子は、サイズ均一性に優れ、且つ安全性の高いので、ＭＲＩ造影剤や磁気ハイパーサーミア、ＤＤＳキャリアとして利用可能な、生体に対する低毒性、安全性、癌組織への標的指向性を備えた医用磁性粒子に利用することができる。
【図面の簡単な説明】
【００４８】
【図１】本発明の実施例１における磁性粒子１の粒子構造を表す透過型電子顕微鏡写真である。
【図１】
2008056827.tif 000002